(57)【要約】  本発明は、加工性に優れたプロピレンランダム共重合体に関するものである。本発明によるプロピレンランダム共重合体は、高い剛性および曲げ弾性率と共に低収縮率を示して薄膜射出（Ｔｈｉｎ  Ｗａｌｌ  Ｉｎｊｅｃｔｉｏｎ  Ｍｏｕｌｄｉｎｇ）用製品の製造に有用に使用することができる。【特許請求の範囲】
【請求項１】
下記１〜５の条件を満足するプロピレンランダム共重合体：
１）分子量分布（Ｍｗ／Ｍｎ、ＰＤＩ）が２．４以下；
２）共単量体の含量が１０重量％以下；
３）ＡＳＴＭ  Ｄ９５５によって測定した収縮率が１．０％以下；
４）ＡＳＴＭ  Ｄ７９０によって測定した曲げ弾性率（Ｆｌｅｘｕｒａｌ  ｍｏｄｕｌｕｓ）が１３，０００ｋｇ／ｃｍ２以上；および
５）ＡＳＴＭ  Ｄ６３８によって測定した引張強度（Ｔｅｎｓｉｌｅ  Ｓｔｒｅｎｇｔｈ  ａｔ  Ｙｉｅｌｄ）が２９０ｋｇ／ｃｍ２以上。
【請求項２】
前記共単量体は、エチレンまたは１−ブテンである、請求項１に記載のプロピレンランダム共重合体。
【請求項３】
ＡＳＴＭ  Ｄ２５６によって測定したアイゾット衝撃強度（Ｉｚｏｄ  ｉｍｐａｃｔ）が３．５ｋｇｃｍ／ｃｍ以上である、請求項１または２に記載のプロピレンランダム共重合体。
【請求項４】
融点（Ｔｍ）が１４０〜１５０℃である、請求項１から３のいずれか一項に記載のプロピレンランダム共重合体。
【請求項５】
ＡＳＴＭ  Ｄ１２３８に基づいて２３０℃、２１．６ｋｇ荷重で測定された溶融指数（ＭＦＲ２１．６）が１０〜１００ｇ／１０ｍｉｎである、請求項１から４のいずれか一項に記載のプロピレンランダム共重合体。
【請求項６】
分子量分布が１．５〜２．３である、請求項１から５のいずれか一項に記載のプロピレンランダム共重合体。
【請求項７】
ＡＳＴＭ  Ｄ７９０によって測定した曲げ弾性率（Ｆｌｅｘｕｒａｌ  ｍｏｄｕｌｕｓ）が１３，０００〜１５，０００ｋｇ／ｃｍ２である、請求項１から６のいずれか一項に記載のプロピレンランダム共重合体。
【請求項８】
ＡＳＴＭ  Ｄ６３８によって測定した引張強度（Ｔｅｎｓｉｌｅ  Ｓｔｒｅｎｇｔｈ  ａｔ  Ｙｉｅｌｄ）が２９０〜３１０ｋｇ／ｃｍ２である、請求項１から７のいずれか一項に記載のプロピレンランダム共重合体。
【請求項９】
下記化学式１のメタロセン化合物を含む触媒組成物の存在下で、プロピレン単量体および共単量体を共重合させることによって製造される、請求項１から８のいずれか一項に記載のプロピレンランダム共重合体：
【化１】
2021507949.tif 000010
上記化学式１中、
Ｍは、４族遷移金属であり、
Ｘ１およびＸ２は、それぞれ独立して互いに同一であるか異なるハロゲンであり、
Ａは、ケイ素またはゲルマニウムであり、
Ｒ１〜Ｒ２は、それぞれ独立して互いに同一であるか異なり、Ｃ１〜２０アルキルまたはＣ６〜２０アリールであり、
Ｒ３〜Ｒ４はそれぞれ独立して互いに同一であるか異なり、Ｃ２〜２０アルコキシアルキルで置換されたＣ６〜２０アリールである。
【請求項１０】
前記化学式１で表される化合物は、下記構造式で表される化合物のうちのいずれか一つである、請求項９に記載のプロピレンランダム共重合体：
【化２】
2021507949.tif 000011
【発明の詳細な説明】
【技術分野】
【０００１】
関連出願との相互引用
本出願は、２０１８年１１月２日付韓国特許出願第１０−２０１８−０１３３８６０号に基づいた優先権の利益を主張し、当該韓国特許出願の文献に開示された全ての内容は本明細書の一部として含まれる。
【０００２】
本発明は、収縮特性および機械的物性に優れたプロピレンランダム共重合体に関するものである。
【背景技術】
【０００３】
ポリプロピレンは、低い比重と高い耐熱性、そして優れた加工性と耐化学性によって従来多様な分野に汎用樹脂として使用されてきた。
【０００４】
最近は、透明性が要求される射出成形品製造のために、プロピレンをエチレンまたはブテンとランダム共重合する方法が研究されている。しかし、ランダム共重合されたポリプロピレンは、既存のホモポリプロピレンと比較して、重合体内共単量体であるブテンの含量が増加することによって結晶性が減少し、その結果として剛性と関連した物性である曲げ弾性率が低下する問題があった。
【０００５】
一方、ポリプロピレン重合用触媒は、大きくチーグラーナッタ系触媒とメタロセン系触媒に区分することができ、チーグラーナッタ系触媒の場合、活性点が多数混在する多活性点触媒（ｍｕｌｔｉ−ｓｉｔｅ  ｃａｔａｌｙｓｔ）であるため、重合体の分子量分布が広いことが特徴であり、共単量体の組成分布が均一でなくて所望の物性確保に限界があるという問題点がある。特に、チーグラーナッタ系触媒の存在下で透明性確保のためにブテンとのランダム共重合を行う場合、結晶特性減少によって曲げ弾性率が大きく低下した。
【０００６】
反面、メタロセン触媒は、遷移金属化合物が主成分である主触媒とアルミニウムが主成分である有機金属化合物である助触媒との組み合わせからなり、このような触媒は、均一系錯体触媒であって単一活性点触媒（ｓｉｎｇｌｅ  ｓｉｔｅ  ｃａｔａｌｙｓｔ）であり、単一活性点特性によって分子量分布が狭く、共単量体の組成分布が均一な高分子の製造が可能である。また、触媒のリガンド構造変形および重合条件の変更によって高分子の立体規則度、共重合特性、分子量、結晶化度などを変化させることができる。
【０００７】
よって、メタロセン系触媒を用いて、高い剛性および曲げ弾性率を有して射出成形に特に有用なポリプロピレンを製造するための方法の開発が要求される。
【発明の概要】
【発明が解決しようとする課題】
【０００８】
前記従来の技術の問題点を解決するために、本発明は、低収縮率および高い曲げ弾性率を有し、薄膜射出（Ｔｈｉｎ  Ｗａｌｌ  Ｉｎｊｅｃｔｉｏｎ  Ｍｏｕｌｄｉｎｇ）に適したプロピレンランダム共重合体を提供しようとする。
【課題を解決するための手段】
【０００９】
前記課題を解決するために、本発明は、下記条件を満足するプロピレンランダム共重合体（Ｐｒｏｐｙｌｅｎｅ  ｒａｎｄｏｍ  ｃｏｐｏｌｙｍｅｒ）を提供する：
１）分子量分布（Ｍｗ／Ｍｎ、ＰＤＩ）が２．４以下；
２）共単量体の含量が１０重量％以下；
３）ＡＳＴＭ  Ｄ９５５によって測定した収縮率が１．０％以下；
４）ＡＳＴＭ  Ｄ７９０によって測定した曲げ弾性率（Ｆｌｅｘｕｒａｌ  ｍｏｄｕｌｕｓ）が１３，０００ｋｇ／ｃｍ２以上；および
５）ＡＳＴＭ  Ｄ６３８によって測定した引張強度（Ｔｅｎｓｉｌｅ  Ｓｔｒｅｎｇｔｈ  ａｔ  Ｙｉｅｌｄ）が２９０ｋｇ／ｃｍ２以上。
【発明の効果】
【００１０】
本発明によるプロピレンランダム共重合体は、高い剛性および曲げ弾性率と共に低収縮率を示して薄膜射出（Ｔｈｉｎ  Ｗａｌｌ  Ｉｎｊｅｃｔｉｏｎ  Ｍｏｕｌｄｉｎｇ）用製品の製造に有用に使用できる。
【発明を実施するための形態】
【００１１】
本発明において、第１、第２などの用語は多様な構成要素を説明することに使用され、前記用語は一つの構成要素を他の構成要素から区別する目的としてのみ使用される。
【００１２】
また、本明細書で使用される用語は単に例示的な実施例を説明するために使用されたものであって、本発明を限定しようとする意図ではない。単数の表現は、文脈上明白に異なって意味しない限り、複数の表現を含む。本明細書において、「含む」、「備える」または「有する」などの用語は、実施された特徴、数字、段階、構成要素またはこれらを組み合わせたものが存在するのを指定しようとするものであって、一つまたはそれ以上の他の特徴や数字、段階、構成要素、またはこれらを組み合わせたものの存在または付加可能性を予め排除しないと理解されなければならない。
【００１３】
本発明は多様な変更を加えることができ様々な形態を有することができるので、特定実施例を例示して下記で詳細に説明する。しかし、これは、本発明を特定の開示形態に対して限定しようとするのではなく、本発明の思想および技術範囲に含まれる全ての変更、均等物乃至代替物を含むと理解されなければならない。
【００１４】
以下、本発明のプロピレンランダム共重合体について詳しく説明する。
【００１５】
本発明の一実施形態によるプロピレンランダム共重合体は、１）分子量分布（Ｍｗ／Ｍｎ、ＰＤＩ）が２．４以下；２）共単量体の含量が１０重量％以下；３）ＡＳＴＭ  Ｄ９５５によって測定した収縮率が１．０％以下；４）ＡＳＴＭ  Ｄ７９０によって測定した曲げ弾性率（Ｆｌｅｘｕｒａｌ  ｍｏｄｕｌｕｓ）が１３，０００ｋｇ／ｃｍ２以上；および５）ＡＳＴＭ  Ｄ６３８によって測定した引張強度（Ｔｅｎｓｉｌｅ Ｓｔｒｅｎｇｔｈ ａｔ Ｙｉｅｌｄ）が２９０ｋｇ／ｃｍ２以上である条件を満足することを特徴とする。
【００１６】
チーグラー・ナッタ触媒から製造されるプロピレン（共）重合体は、他のポリオレフィン樹脂に比べて高い収縮特性を示す。射出後、成形収縮率が大きいほど射出製品適用に不利な点を示すので、収縮物性を改善する必要がある。
【００１７】
よって、本発明によれば、収縮率が低いながら曲げ弾性率、引張強度、衝撃強度などの機械的物性に優れたプロピレンランダム共重合体を提供することができる。
【００１８】
具体的に、本発明の一実施形態によるプロピレンランダム共重合体は、分子量分布（Ｍｗ／Ｍｎ、ＰＤＩ）が２．４以下である。このように狭い分子量分布を有することによって剛性が増加して、各種成形品の製造時、優れた機械的物性を示すことができる。より具体的に、前記プロピレンランダム共重合体は、分子量分布が２．４以下、または２．３以下、または２．２以下、または２．１以下であり、１．５以上、または２．０以上であってもよい。
【００１９】
本発明において、分子量分布は、ゲル透過クロマトグラフィー（ＧＰＣ）を用いてプロピレンランダム共重合体の重量平均分子量（Ｍｗ）および数平均分子量（Ｍｎ）をそれぞれ測定し、分子量分布として数平均分子量に対する重量平均分子量の比（Ｍｗ／Ｍｎ）を計算した。
【００２０】
具体的に、共重合体サンプルをＰｏｌｙｍｅｒ  Ｌａｂｏｒａｔｏｒｉｅｓ  ＰＬｇｅｌ  ＭＩＸ−Ｂ  ３００ｍｍ長さのカラムを用いてＷａｔｅｒｓ  ＰＬ−ＧＰＣ２２０機器を用いて評価した。評価温度は１６０°Ｃであり、１，２，４−トリクロロベンゼンを溶媒として使用し、流速は１ｍＬ／ｍｉｎの速度で測定した。サンプルは、１０ｍｇ／１０ｍＬの濃度で調製した後、２００μＬの量で供給した。ポリスチレン標準を用いて形成された検定曲線を用いてＭｗおよびＭｎの値を測定した。ポリスチレン標準品の分子量は、２，０００／１０，０００／３０，０００／７０，０００／２００，０００／７００，０００／２，０００，０００／４，０００，０００／１０，０００，０００の９種を使用した。
【００２１】
また、本発明の一実施形態によるプロピレンランダム共重合体は、共重合体総重量に対して１０重量％以下の含量で共単量体を含む。
【００２２】
従来共単量体を用いてプロピレンランダム共重合体を製造する場合、異種の共単量体が主鎖の間に入って樹脂のラメラ構造を変形させることによって、強度が低下する問題があった。これに対して、本発明では、１０重量％以下の含量範囲で共単量体を含むことによって、高い転換率でランダム重合でも狭い分子量分布を示すことができ、また、優れた収縮率と共に改善された強度特性を示すことができる。
【００２３】
共単量体の含量制御による強度および収縮率改善効果の優れることを考慮する時、前記プロピレンランダム共重合体内共単量体の含量は０．５重量％以上、または１重量％以上でありながら、１０重量％以下、または８重量％以下、または５重量％以下、または４重量％以下であってもよい。
【００２４】
また、前記共単量体は、エチレンまたは１−ブテンであってもよい。
【００２５】
一方、本発明において、プロピレンランダム共重合体内共単量体の含量は、米国材料試験学会規格ＡＳＴＭ  Ｄ  ５５７６によって、プロピレンランダム共重合体のフィルムあるいはフィルム形態試片をＦＴ−ＩＲ装備のＭａｇｎｅｔｉｃ  ｈｏｌｄｅｒに固定させた後、ＩＲ吸収スペクトルで試片厚さを反映する４８００〜３５００ｃｍ−１ピークの高さと１−ブテン成分が示される７９０〜６６０ｃｍ−１ピークの面積をそれぞれ測定し、測定した値を標準（Ｓｔａｎｄａｒｄ）サンプルの７９０〜６６０ｃｍ−１ピークの面積を４８００〜３５００ｃｍ−１ピーク高さで割った値をプロット（Ｐｌｏｔ）して求めたキャリブレーション（Ｃａｌｉｂｒａｔｉｏｎ）式に代入して共単量体含量を計算することができる。また、エチレンの場合、エチレン成分が示される７１０〜７６０ｃｍ−１ピークの面積を測定して計算した。
【００２６】
このように発明の一実施形態による前記プロピレンランダム共重合体は、狭い分子量分布を有するため、射出製品に適用時、高い引張強度、曲げ弾性率と共に低い収縮率を示すことができる。
【００２７】
また、本発明の一実施形態によるプロピレンランダム共重合体は、ＡＳＴＭ  Ｄ９５５によって測定した収縮率が１．０％以下である。より具体的に、前記プロピレンランダム共重合体は、収縮率が１．０％以下、または０．９％以下、または０．８％以下であり、０．１％以上、または０．２％以上、または０．３％以上であってもよい。
【００２８】
前記収縮率は、ＡＳＴＭ  Ｄ９５５によって、金型キャビティ（１２．７×１２７×３．２ｍｍ）の長さとプロピレンランダム共重合体の射出試片の長さをそれぞれ測定し、金型キャビティ長さに対する変化値を金型キャビティ値で分けて収縮率を計算することができる（収縮率＝１００×（金型キャビティ長さ−射出試片長さ）／金型キャビティ長さ）。
【００２９】
前記のような低い収縮率は、分子量分布と結晶サイズおよび分布を調節することによって実現でき、これにより、薄膜射出用製品製造時、非常に優れた特性を示すことができる。
【００３０】
また、本発明の一実施形態によるプロピレンランダム共重合体は、ＡＳＴＭ  Ｄ７９０によって測定した曲げ弾性率（Ｆｌｅｘｕｒａｌ  ｍｏｄｕｌｕｓ）が１３，０００ｋｇ／ｃｍ２以上である。より具体的に、本発明の一実施形態によるポリオレフィン樹脂の曲げ弾性率は、１３，０００ｋｇ／ｃｍ２以上、または１３，１００ｋｇ／ｃｍ２以上、または１３，２００ｋｇ／ｃｍ２以上、または１３，４００ｋｇ／ｃｍ２以上でありながら、１５，０００ｋｇ／ｃｍ２以下、または１４，５００ｋｇ／ｃｍ２以下、または１４，０００ｋｇ／ｃｍ２以下、または１３，９００ｋｇ／ｃｍ２以下であってもよい。
【００３１】
また、本発明の一実施形態によるプロピレンランダム共重合体は、ＡＳＴＭ  Ｄ６３８によって測定した引張強度（Ｔｅｎｓｉｌｅ  Ｓｔｒｅｎｇｔｈ  ａｔ  Ｙｉｅｌｄ）が２９０ｋｇ／ｃｍ２以上である。より具体的に、本発明の一実施形態によるプロピレンランダム共重合体の引張強度は２９０ｋｇ／ｃｍ２以上、または２９２ｋｇ／ｃｍ２以上、または２９３ｋｇ／ｃｍ２以上でありながら、３２０ｋｇ／ｃｍ２以下、または３１０ｋｇ／ｃｍ２以下、または３０５ｋｇ／ｃｍ２以下、または３００ｋｇ／ｃｍ２以下であってもよい。
【００３２】
また、本発明の一実施形態によるプロピレンランダム共重合体は、ＡＳＴＭ  Ｄ２５６によって測定したアイゾット衝撃強度（Ｉｚｏｄ  ｉｍｐａｃｔ）が３．５ｋｇｃｍ／ｃｍ以上であってもよい。より具体的に、本発明の一実施形態によるプロピレンランダム共重合体のアイゾット衝撃強度は、３．５ｋｇｃｍ／ｃｍ以上、または３．５５ｋｇｃｍ／ｃｍ以上、または３．６ｋｇｃｍ／ｃｍ以上でありながら、４．０ｋｇｃｍ／ｃｍ以下、または３．９ｋｇｃｍ／ｃｍ以下、または３．８ｋｇｃｍ／ｃｍ以下、または３．７ｋｇｃｍ／ｃｍ以下であってもよい。
【００３３】
より具体的に、前記アイゾット衝撃強度は、ＡＳＴＭ  Ｄ２５６によって、Ｖ型ノッチを有する射出試片をアイゾット衝撃試験器に固定させた後、ノッチ面を振り子（０．４６１ｋｇｆ）の衝撃で破断させて、破断に要求されるエネルギーで衝撃強度を測定することができる。
【００３４】
また、発明の一実施形態によるプロピレンランダム共重合体は、１４０℃以上、または１４１℃以上、または１４２℃以上でありながら、１５０℃以下、または１４８℃以下、または１４５℃以下の融点（Ｔｍ）を有することができる。前記範囲内の融点を有する場合、優れた加工性、および耐熱性を示すことができる。
【００３５】
一方、本発明において前記プロピレンランダム共重合体の融点は、共重合体の温度を分当り２０℃の速度で２００℃まで増加させた後、３分間その温度で維持し、その後、分当り１０℃の速度で３０℃まで下げた後、３分間その温度で維持し、再び温度を増加させてＤＳＣ（示差走査熱量測定、Ｄｉｆｆｅｒｅｎｔｉａｌ  Ｓｃａｎｎｉｎｇ  Ｃａｌｏｒｉｍｅｔｅｒ、ＴＡ社製造）曲線の頂上を融点にして測定することができる。融点は、２番目の温度が上昇する区間で測定した結果である。
【００３６】
また、本発明の一実施形態によるプロピレンランダム共重合体は、ＡＳＴＭ  Ｄ１２３８に基づいて２３０℃、２１．６ｋｇ荷重で測定された溶融指数（ＭＦＲ２１．６）が約１０ｇ／１０ｍｉｎ以上、または約２０ｇ／１０ｍｉｎ以上、または約３０ｇ／１０ｍｉｎ、または約４０ｇ／１０ｍｉｎ以上でありながら、約１００ｇ／１０ｍｉｎ以下、または約９０ｇ／１０ｍｉｎ以下、または約８０ｇ／１０ｍｉｎ以下、または約７０ｇ／１０ｍｉｎ以下であってもよい。前記溶融指数の範囲は、前記共重合体の用途または適用分野を考慮して適切に調節することができる。
【００３７】
前記のように、本発明のプロピレンランダム共重合体は、既存のチーグラー・ナッタ触媒適用ポリプロピレンまたは従来のメタロセン触媒適用ポリプロピレンより非常に向上した収縮率、引張強度、曲げ強度、曲げ弾性率を示すことができる。
【００３８】
前記のような物性および構成的特徴を有する発明の一実施形態によるプロピレンランダム共重合体は、触媒活性成分として下記化学式１のメタロセン化合物を含む触媒組成物の存在下に、プロピレン単量体および共単量体をランダム共重合させる段階を含む製造方法によって製造することができる。
【００３９】
【化１】
2021507949.tif 000002
【００４０】
上記化学式１中、
Ｍは、４族遷移金属であり、
Ｘ１およびＸ２は、それぞれ独立して互いに同一であるか異なるハロゲンであり、
Ａは、ケイ素またはゲルマニウムであり、
Ｒ１〜Ｒ２は、それぞれ独立して互いに同一であるか異なり、Ｃ１〜２０アルキルまたはＣ６〜２０アリールであり、
Ｒ３〜Ｒ４は、それぞれ独立して互いに同一であるか異なり、Ｃ２〜２０アルコキシアルキルで置換されたＣ６〜２０アリールである。
【００４１】
一方、本明細書で特別な制限がない限り、次の用語は下記のように定義される。
【００４２】
ハロゲン（ｈａｌｏｇｅｎ）は、フッ素（Ｆ）、塩素（Ｃｌ）、臭素（Ｂｒ）またはヨウ素（Ｉ）であってもよい。
【００４３】
Ｃ１〜２０アルキル基は、直鎖、分枝鎖または環状アルキル基であってもよく、さらに好ましく、直鎖または分枝鎖アルキル基であってもよい。具体的に、Ｃ１〜２０アルキル基は、Ｃ１〜１５直鎖アルキル基；Ｃ１〜１０直鎖アルキル基；Ｃ１〜５直鎖アルキル基；Ｃ３〜２０分枝鎖または環状アルキル基；Ｃ３〜１５分枝鎖または環状アルキル基；またはＣ３〜１０分枝鎖または環状アルキル基であってもよい。より具体的に、Ｃ１〜２０のアルキル基は、メチル基、エチル基、ｎ−プロピル基、ｉｓｏ−プロピル基、ｎ−ブチル基、ｉｓｏ−ブチル基、ｔｅｒｔ−ブチル基、ｎ−ペンチル基、ｉｓｏ−ペンチル基、ｎｅｏ−ペンチル基またはシクロヘキシル基などであってもよい。
【００４４】
Ｃ６〜２０アリールは、単環、二環、または三環芳香族炭化水素を意味することができる。具体的に、Ｃ６〜２０アリールは、フェニル基、ナフチル基またはアントラセニル基などであってもよい。
【００４５】
Ｃ２〜２０アルコキシアルキルは、アルキルの１以上の水素がアルコキシによって置換された置換基を意味することができる。具体的に、Ｃ２〜２０アルコキシアルキルとしては、メトキシメチル、エトキシメチル、メトキシエチル、エトキシエチル、ブトキシメチル、ブトキシエチル、ブトキシプロピル、ブトキシブチル、ブトキシヘプチル、ブトキシヘキシルなどが挙げられるが、これにのみ限定されるのではない。
【００４６】
本発明の一実施形態によるプロピレンランダム共重合体の製造に使用される触媒組成物は、前記化学式１の化合物を単一メタロセン触媒として含む。これにより、従来の２種以上の触媒を混合して使用する場合に比べて製造されるプロピレン共重合体に比べて、分子量分布が顕著に狭くなり得、そのためにプロピレンランダム共重合体の剛性が向上するのを確認することができる。
【００４７】
前記化学式１中、Ａは、ケイ素であってもよい。
【００４８】
また、前記化学式１中、Ｒ１およびＲ２は、溶解度を増大させて担持効率性を改善する側面から互いに同一であり、Ｃ１〜１０アルキル基であってもよく、より具体的には、Ｃ１〜６直鎖または分枝鎖アルキル、Ｃ１〜４直鎖または分枝鎖アルキル基、よりさらに具体的には、それぞれメチル、エチル、ｎ−ブチル、ｔｅｒｔ−ブチルであってもよい。
【００４９】
前記化学式１で表されるメタロセン化合物は、インデニル（ｉｎｄｅｎｙｌ）誘導体２つを含み、この二個のインデニル誘導体は架橋基によって連結されているため、構造的に高い安定性を有することができ、担体に担持時にも高い重合活性を示すことができる。
【００５０】
また、それぞれのインデニル誘導体の５番炭素位置に酸素供与体（ｏｘｙｇｅｎ−ｄｏｎｏｒ）としてルイス塩基の役割を果たすことができる官能基を含みながら、バルキーな特性を有する置換基（Ｒ３、Ｒ４）が置換されているため、立体障害を付与して担持触媒製造時に担持安定性を付与することができる。これにより、前記化学式１で表されるメタロセン化合物を担体に担持してプロピレンランダム共重合体重合用触媒として使用する場合、高い活性および優れたモルフォロジーを示し、加工性および機械的物性に優れた共重合体を製造することができる。
【００５１】
また、リガンドである二つのインデニル基の両方とも２番位置は特定的にそれぞれイソプロピル基とメチル基で置換されて、二つのインデニル基が同一な触媒より高い水素反応性を有することができるようにして、低い水素条件でも所望の製品を製造することができる長所を示す。
【００５２】
好ましくは、前記Ｒ３およびＲ４は、それぞれ独立してＣ２〜２０アルコキシアルキルで置換されたＣ６〜２０アリールであり、より具体的に、Ｃ２〜２０アルコキシアルキルで置換されたフェニルであってもよい。より好ましくは、Ｒ３およびＲ４はｔｅｒｔ−ブトキシメチルフェニルであってもよいが、これにのみ限定されるのではない。
【００５３】
また、前記フェニル基に対するアルコキシアルキル基の置換位置は、インデニル基に結合したＲ３またはＲ４位置とパラ位に該当する４番位置であってもよい。
【００５４】
また、前記化学式１中、Ｘ１およびＸ２は、それぞれ独立してクロロであってもよい。
【００５５】
このような前記化学式１で表される化合物の代表的な例は、次の構造のうちのいずれか一つであってもよい：
【００５６】
【化２】
2021507949.tif 000003
【００５７】
前記化学式１で表されるメタロセン化合物は、知られた有機化合物の合成方法によって製造することができ、後述の実施例によって具体化して記載した。
【００５８】
本発明で使用されるメタロセン触媒は、前記化学式１で表されるメタロセン化合物を助触媒化合物と共に担体に担持して担持メタロセン触媒の形態で使用できる。
【００５９】
本発明による担持メタロセン触媒において、前記メタロセン化合物を活性化するために担体に共に担持される助触媒としては、１３族金属を含む有機金属化合物であって、一般的なメタロセン触媒下にオレフィンを重合する時使用できるものであれば、特に限定されるのではない。
【００６０】
具体的に、前記助触媒化合物は、下記化学式３のアルミニウム含有第１助触媒、および下記の化学式４のボレート系第２助触媒のうちの一つ以上を含むことができる。
【００６１】
［化学式３］
−［Ａｌ（Ｒ７）−Ｏ−］ｋ−
【００６２】
化学式３中、Ｒ７はそれぞれ独立してハロゲン、ハロゲン置換または非置換された炭素数１〜２０のヒドロカルビル基であり、ｋは２以上の整数であり、
【００６３】
［化学式４］
Ｔ＋［ＢＧ４］−
【００６４】
化学式４中、Ｔ＋は＋１価の多原子イオンであり、Ｂは＋３酸化状態のホウ素であり、Ｇはそれぞれ独立してヒドリド、ジアルキルアミド、ハライド、アルコキシド、アリールオキシド、ヒドロカルビル、ハロカルビルおよびハロ−置換されたヒドロカルビルからなる群より選択され、前記Ｇは２０個以下の炭素を有するが、ただ一つ以下の位置でＧはハライドである。
【００６５】
このような第１および第２助触媒の使用によって重合活性がより向上できる。
【００６６】
前記化学式３の第１助触媒は、線形、円形または網状形に繰り返し単位が結合されたアルキルアルミノキサン系化合物であってもよく、このような第１助触媒の具体的な例としては、メチルアルミノキサン（ＭＡＯ）、エチルアルミノキサン、イソブチルアルミノキサンまたはブチルアルミノキサンなどが挙げられる。
【００６７】
また、前記化学式４の第２助触媒は、三置換されたアンモニウム塩、またはジアルキルアンモニウム塩、三置換されたホスホニウム塩形態のボレート系化合物であってもよい。このような第２助触媒の具体的な例としては、トリメチルアンモニウムテトラフェニルボレート、メチルジオクタデシルアンモニウムテトラフェニルボレート、トリエチルアンモニウムテトラフェニルボレート、トリプロピルアンモニウムテトラフェニルボレート、トリ（ｎ−ブチル）アンモニウムテトラフェニルボレート、メチルテトラデシクロオクタデシルアンモニウムテトラフェニルボレート、Ｎ，Ｎ−ジメチルアニリニウムテトラフェニルボレート、Ｎ，Ｎ−ジエチルアニリニウムテトラフェニルボレート、Ｎ，Ｎ−ジメチル（２，４，６−トリメチルアニリニウム）テトラフェニルボレート、トリメチルアンモニウムテトラキス（ペンタフルオロフェニル）ボレート、メチルジテトラデシルアンモニウムテトラキス（ペンタフェニル）ボレート、メチルジオクタデシルアンモニウムテトラキス（ペンタフルオロフェニル）ボレート、トリエチルアンモニウムテトラキス（ペンタフルオロフェニル）ボレート、トリプロピルアンモニウムテトラキス（ペンタフルオロフェニル）ボレート、トリ（ｎ−ブチル）アンモニウムテトラキス（ペンタフルオロフェニル）ボレート、トリ（２級−ブチル）アンモニウムテトラキス（ペンタフルオロフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−ジメチル（２，４，６−トリメチルアニリニウム）テトラキス（ペンタフルオロフェニル）ボレート、トリメチルアンモニウムテトラキス（２，３，４，６−テトラフルオロフェニル）ボレート、トリエチルアンモニウムテトラキス（２，３，４，６−テトラフルオロフェニル）ボレート、トリプロピルアンモニウムテトラキス（２，３，４，６−テトラフルオロフェニル）ボレート、トリ（ｎ−ブチル）アンモニウムテトラキス（２，３，４，６−テトラフルオロフェニル）ボレート、ジメチル（ｔ−ブチル）アンモニウムテトラキス（２，３，４，６−テトラフルオロフェニル）ボレート、Ｎ，Ｎ−ジメチルアニリニウムテトラキス（２，３，４，６−テトラフルオロフェニル）ボレート、Ｎ，Ｎ−ジエチルアニリニウムテトラキス（２，３，４，６−テトラフルオロフェニル）ボレートまたはＮ，Ｎ−ジメチル−（２，４，６−トリメチルアニリニウム）テトラキス−（２，３，４，６−テトラフルオロフェニル）ボレートなどの三置換されたアンモニウム塩形態のボレート系化合物；ジオクタデシルアンモニウムテトラキス（ペンタフルオロフェニル）ボレート、ジテトラデシルアンモニウムテトラキス（ペンタフルオロフェニル）ボレートまたはジシクロヘキシルアンモニウムテトラキス（ペンタフルオロフェニル）ボレートなどのジアルキルアンモニウム塩形態のボレート系化合物；またはトリフェニルホスホニウムテトラキス（ペンタフルオロフェニル）ボレート、メチルジオクタデシルホスホニウムテトラキス（ペンタフルオロフェニル）ボレート、またはトリ（２，６−ジメチルフェニル）ホスホニウムテトラキス（ペンタフルオロフェニル）ボレートなどの三置換ホスホニウム塩形態のボレート系化合物などが挙げられる。
【００６８】
本発明による担持メタロセン触媒において、化学式１で表されるメタロセン化合物に含まれる全体遷移金属対担体の質量比は１：１０〜１：１，０００であってもよい。前記質量比で担体およびメタロセン化合物を含む時、最適の形状を示すことができる。また、助触媒化合物対担体の質量比は１：１〜１：１００であってもよい。
【００６９】
本発明による担持メタロセン触媒において、前記担体としては表面にヒドロキシ基を含有する担体を使用することができ、好ましくは、乾燥されて表面に水分が除去された、反応性の高いヒドロキシ基とシロキサン基を有している担体を使用することができる。
【００７０】
例えば、高温で乾燥されたシリカ、シリカ−アルミナ、およびシリカ−マグネシアなどが使用でき、これらは通常Ｎａ２Ｏ、Ｋ２ＣＯ３、ＢａＳＯ４、およびＭｇ（ＮＯ３）２などの酸化物、炭酸塩、硫酸塩、および硝酸塩成分を含有することができる。
【００７１】
前記担体の乾燥温度は、２００〜８００℃が好ましく、３００〜６００℃がさらに好ましく、３００〜４００℃が最も好ましい。前記担体の乾燥温度が２００℃未満である場合、水分が過度に多くて表面の水分と助触媒が反応するようになり、８００℃を超過する場合には担体表面の気孔が合わせられながら表面積が減り、また、表面にヒドロキシ基が多くなくなり、シロキサン基のみ残るようになって助触媒との反応位置が減少するため好ましくない。
【００７２】
前記担体表面のヒドロキシ基量は、０．１〜１０ｍｍｏｌ／ｇが好ましく、０．５〜５ｍｍｏｌ／ｇの時さらに好ましい。前記担体表面に存在するヒドロキシ基の量は、担体の製造方法および条件または乾燥条件、例えば温度、時間、真空またはスプレー乾燥などによって調節することができる。
【００７３】
前記ヒドロキシ基の量が０．１ｍｍｏｌ／ｇ未満であれば、助触媒との反応位置が少なく、１０ｍｍｏｌ／ｇを超過すれば、担体粒子表面に存在するヒドロキシ基以外に水分に起因したものである可能性があるため好ましくない。
【００７４】
一方、本発明によるプロピレンランダム共重合体は、前述のメタロセン触媒の存在下で、単量体および共単量体を共重合することによって製造することができる。
【００７５】
前記重合反応は、一つの連続式スラリー重合反応器、ループスラリー反応器、気相反応器または溶液反応器を用いてプロピレン単量体および共単量体を接触させて共重合して行うことができる。
【００７６】
そして、前記重合温度は、約２５〜約５００℃、好ましくは約２５〜約２００℃、より好ましくは約５０〜約１５０℃であってもよい。また、重合圧力は約１〜約１００Ｋｇｆ／ｃｍ２、好ましくは約１〜約５０Ｋｇｆ／ｃｍ２、より好ましくは約５〜約３０Ｋｇｆ／ｃｍ２であってもよい。
【００７７】
前記担持メタロセン触媒は、炭素数５〜１２の脂肪族炭化水素溶媒、例えば、ペンタン、ヘキサン、ヘプタン、ノナン、デカン、およびこれらの異性体とトルエン、ベンゼンなどの芳香族炭化水素溶媒、ジクロロメタン、クロロベンゼンなどの塩素原子で置換された炭化水素溶媒などに溶解するか希釈して注入することができる。ここに使用される溶媒は、少量のアルキルアルミニウム処理することによって触媒毒として作用する少量の水または空気などを除去して使用することが好ましく、助触媒をさらに使用して実施することも可能である。
【００７８】
このように、本発明によるプロピレンランダム共重合体は、前述の担持メタロセン触媒を使用して、プロピレンおよび共単量体を共重合して製造することができる。その結果、前記プロピレンランダム共重合体は、狭い分子量分布による優れた剛性と、適切な含量の共単量体含量による優れた機械的物性および収縮率を示すことができる。前記のような物性充足によって、本発明によるプロピレンランダム共重合体は加工性および押出特性が良好で、薄膜射出用製品などに好ましく適用することができる。
【００７９】
以下、本発明の理解のために好ましい実施例を提示する。しかし、下記の実施例は本発明をより容易に理解するために提供されるものに過ぎず、これによって本発明の内容が限定されるのではない。
【実施例】
【００８０】
＜実施例＞
メタロセン化合物の製造実施例
合成例１
ジメチルシリル−（４−（４−ｔｅｒｔ−ブトキシメチル）フェニル）−２−メチル−１Ｈ−インデン−１−イル）（４−（４−ｔｅｒｔ−ブトキシメチル）フェニル）−２−イソプロピル−１Ｈ−インデン−１−イル）ジルコニウムジクロリド（Ｄｉｍｅｔｈｙｌｓｉｌｙｌ−（４−（４−ｔｅｒｔ−ｂｕｔｏｘｙｍｅｔｈｙｌ）ｐｈｅｎｙｌ）−２−ｍｅｔｈｙｌ−１Ｈ−ｉｎｄｅｎ−１−ｙｌ）（４−（４−ｔｅｒｔ−ｂｕｔｏｘｙｍｅｔｈｙｌ）ｐｈｅｎｙｌ）−２−ｉｓｏｐｒｏｐｙｌ−１Ｈ−ｉｎｄｅｎ−１−ｙｌ）ｚｉｒｃｏｎｉｕｍ  ｄｉｃｈｌｏｒｉｄｅ）の製造
【００８１】
【化３】
2021507949.tif 000004
【００８２】
１段階：１−ブロモ−４−（ｔｅｒｔ−ブトキシメチル）ベンゼン（１−ｂｒｏｍｏ−４−（ｔｅｒｔ−ｂｕｔｏｘｙｍｅｔｈｙｌ）ｂｅｎｚｅｎｅ）合成
【化４】
2021507949.tif 000005
【００８３】
Ｈ２ＳＯ４（１．４７ｍＬ）、無水ＭｇＳＯ４（１２．９ｇ、１０７ｍｍｏｌ）をＣＨ２Ｃｌ２（８０ｍＬ）に入れて常温で１５分間攪拌した。他のフラスコに４−ブロモベンジルアルコール（４−ｂｒｏｍｏｂｅｎｚｙｌ  ａｌｃｏｈｏｌ）（５．０ｇ、２６．７ｍｍｏｌ）、ｔ−ブタノール（ｔ−ｂｕｔａｎｏｌ）（１２．８ｍＬ、１３４ｍｍｏｌ）をＣＨ２Ｃｌ２（３０ｍＬ）に溶かした後に前記混合物を添加した。その後、混合物を常温で一晩攪拌した後、ｓａｔ．ＮａＨＣＯ３を添加した。無水ＭｇＳＯ４で水分を除去して得られた溶液を減圧濃縮した後、カラムクロマトグラフィー（ｃｏｌｕｍｎ  ｃｈｒｏｍａｔｏｇｒａｐｈｙ）（Ｅ／Ｈ＝１／２０）で精製して１−ブロモ−４−（ｔｅｒｔ−ブトキシメチル）ベンゼン（１−ｂｒｏｍｏ−４−（ｔｅｒｔ−ｂｕｔｏｘｙｍｅｔｈｙｌ）ｂｅｎｚｅｎｅ）５．９ｇ、９０％を白い固体として得た。
【００８４】
１Ｈ  ＮＭＲ（５００ＭＨｚ、ＣＤＣｌ３、７．２４ｐｐｍ）：１．２８（９Ｈ、ｓ）、４．３９（２Ｈ、ｓ）、７．２２（２Ｈ、ｄ）、７．４４（２Ｈ、ｄ）
【００８５】
２段階：７−（４−ｔｅｒｔ−ブトキシメチル）フェニル）−２−メチル−１Ｈ−インデン（７−（４−ｔｅｒｔ−ｂｕｔｏｘｙｍｅｔｈｙｌ）ｐｈｅｎｙｌ）−２−ｍｅｔｈｙｌ−１Ｈ−ｉｎｄｅｎ）および７−（４−ｔｅｒｔ−ブトキシメチル）フェニル）−２−イソプロピル−１Ｈ−インデン（７−（４−ｔｅｒｔ−ｂｕｔｏｘｙｍｅｔｈｙｌ）ｐｈｅｎｙｌ）−２−ｉｓｏｐｒｏｐｙｌ−１Ｈ−ｉｎｄｅｎｅ）合成
【化５】
2021507949.tif 000006
【００８６】
１−ブロモ−４−（ｔｅｒｔ−ブトキシメチル）ベンゼン（１−ｂｒｏｍｏ−４−（ｔｅｒｔ−ｂｕｔｏｘｙｍｅｔｈｙｌ）ｂｅｎｚｅｎｅ）（４．５２ｇ、１８．６ｍｍｏｌ）をアルゴン（Ａｒ）下で無水ＴＨＦ（２０ｍＬ）に溶かした。温度を−７８℃に下げ、ｎ−ブチルリチウム溶液（ｎ−ＢｕＬｉ、２．５Ｍ  ヘキサン中、８．２ｍＬ）を添加した後、常温で３０分間攪拌した。温度を再び−７８℃に下げ、トリメチルボレート（ｔｒｉｍｅｔｈｙｌ  ｂｏｒａｔｅ）（６．２ｍＬ、５５．６ｍｍｏｌ）を加えた後、常温で一晩攪拌した。反応溶液にｓａｔ．ＮＨ４Ｃｌを加えた後、ＭＴＢＥで抽出した。無水ＭｇＳＯ４を加えてろ過して水分を除去した。溶液を減圧濃縮した後、追加精製なく、次の反応を行った。
【００８７】
前記で得られた化合物と７−ブロモ−２−メチル−１Ｈ−インデン（７−ｂｒｏｍｏ−２−ｍｅｔｈｙｌ−１Ｈ−ｉｎｄｅｎｅ）（３．８７ｇ、１８．６ｍｍｏｌ）、Ｎａ２ＣＯ３（５．９１ｇ、５５．８ｍｍｏｌ）をトルエン（４０ｍＬ）、Ｈ２Ｏ（２０ｍＬ）、ＥｔＯＨ（２０ｍＬ）混合溶媒に入れて攪拌した。前記溶液にＰｄ（ＰＰｈ３）４（１．０７ｇ、０．９３ｍｍｏｌ）を入れて９０℃で一晩攪拌した。反応が終結した後、ＭＴＢＥと水を入れて有機層を分離した。無水ＭｇＳＯ４で水分を除去して得られた溶液を減圧濃縮した後、カラムクロマトグラフィー（ｃｏｌｕｍｎ  ｃｈｒｏｍａｔｏｇｒａｐｈｙ、Ｅ／Ｈ＝１／３０）で精製して７−（４−ｔｅｒｔ−ブトキシメチル）フェニル）−２−メチル−１Ｈ−インデン（７−（４−ｔｅｒｔ−ｂｕｔｏｘｙｍｅｔｈｙｌ）ｐｈｅｎｙｌ）−２−ｍｅｔｈｙｌ−１Ｈ−ｉｎｄｅｎｅ）（２．９ｇ、５３％）を得た。
【００８８】
１Ｈ  ＮＭＲ（５００ＭＨｚ、ＣＤＣｌ３、７．２４ｐｐｍ）：１．３３（９Ｈ、ｓ）、２．１４（３Ｈ、ｓ）、３．３６（２Ｈ、ｓ）、４．５０（２Ｈ、ｓ）、６．５３（１Ｈ、ｓ）、７．１１−７．４５（７Ｈ、ｍ）
【００８９】
同様な合成方法で７−ブロモ−２−メチル−１Ｈ−インデン（７−ｂｒｏｍｏ−２−ｍｅｔｈｙｌ−１Ｈ−ｉｎｄｅｎｅ）の代わりに、７−ブロモ−２−イソプロピル−１Ｈ−インデン（７−ｂｒｏｍｏ−２−ｉｓｏｐｒｏｐｙｌ−１Ｈ−ｉｎｄｅｎｅ）を使用して７−（４−ｔｅｒｔ−ブトキシメチル）フェニル）−２−イソプロピル−１Ｈ−インデン（７−（４−ｔｅｒｔ−ｂｕｔｏｘｙｍｅｔｈｙｌ）ｐｈｅｎｙｌ）−２−ｉｓｏｐｒｏｐｙｌ−１Ｈ−ｉｎｄｅｎｅ）を得た。
【００９０】
３段階：（４−（４−ｔｅｒｔ−ブトキシメチル）フェニル）−２−メチル−１Ｈ−インデン−１−イル）（４−（４−ｔｅｒｔ−ブトキシメチル）フェニル）−２−イソプロピル−１Ｈ−インデン−１−イル）ジメチルシラン（（４−（４−ｔｅｒｔ−ｂｕｔｏｘｙｍｅｔｈｙｌ）ｐｈｅｎｙｌ）−２−ｍｅｔｈｙｌ−１Ｈ−ｉｎｄｅｎ−１−ｙｌ）（４−（４−ｔｅｒｔ−ｂｕｔｏｘｙｍｅｔｈｙｌ）ｐｈｅｎｙｌ）−２−ｉｓｏｐｒｏｐｙｌ−１Ｈ−ｉｎｄｅｎ−１−ｙｌ）ｄｉｍｅｔｈｙｌｓｉｌａｎｅ）合成
【化６】
2021507949.tif 000007
【００９１】
７−（４−ｔｅｒｔ−ブトキシメチル）フェニル）−２−メチル−１Ｈ−インデン（７−（４−ｔｅｒｔ−ｂｕｔｏｘｙｍｅｔｈｙｌ）ｐｈｅｎｙｌ）−２−ｍｅｔｈｙｌ−１Ｈ−ｉｎｄｅｎｅ）（２．８８ｇ、９．８５ｍｍｏｌ）をアルゴン（Ａｒ）下でトルエン（１８ｍＬ）とＴＨＦ（２ｍＬ）に溶かした。この溶液を−３０℃に冷却し、ｎ−ＢｕＬｉ（２．５Ｍ  ヘキサン中、４．１ｍＬ）を徐々に投入した。この温度で約２０分間攪拌した後、常温に温度を上げた後、２．５時間攪拌した。この溶液にジクロロジメチルシラン（ｄｉｃｈｌｏｒｏｄｉｍｅｔｈｙｓｉｌａｎｅ）（１．１８ｍＬ、９．７８ｍｍｏｌ）を投入して常温で２．５時間攪拌した（反応液Ａ）。
【００９２】
また他の反応器に７−（４−ｔｅｒｔ−ブトキシメチル）フェニル）−２−イソプロピル−１Ｈ−インデン（７−（４−ｔｅｒｔ−ｂｕｔｏｘｙｍｅｔｈｙｌ）ｐｈｅｎｙｌ）−２−ｉｓｏｐｒｏｐｙｌ−１Ｈ−ｉｎｄｅｎｅ）（３．１８ｇ、９．８５ｍｍｏｌ）をアルゴン（Ａｒ）下でトルエン（１８ｍＬ）とＴＨＦ（２ｍＬ）に溶かした。この溶液を−３０℃に冷却し、ｎ−ＢｕＬｉ（２．５Ｍ  ｉｎ  ｈｅｘａｎｅ、４．１ｍＬ）を徐々に投入した。この温度で約２０分間攪拌した後、常温に温度を上げた後、２．５時間攪拌した（反応液Ｂ）。
【００９３】
反応液ＡにＣｕＣＮ（４４ｍｇ、０．４９ｍｍｏｌ）をアルゴン（Ａｒ）下で投入した後、３０分間攪拌した後、反応液Ｂを−２０℃に冷却した後に次いで投入した。１２時間常温で攪拌した後、ＭＴＢＥと水を投入して有機層を分離した。得られた有機層を無水ＭｇＳＯ４で水分を除去し、濃縮後にカラムクロマトグラフィー（ｃｏｌｕｍｎ  ｃｈｒｏｍａｔｏｇｒａｐｈｙ、ｈｅｘａｎｅ）で精製して４−（４−ｔｅｒｔ−ブトキシメチル）フェニル）−２−メチル−１Ｈ−インデン−１−イル）（４−（４−ｔｅｒｔ−ブトキシメチル）フェニル）−２−イソプロピル−１Ｈ−インデン−１−イル）ジメチルシラン（４−（４−ｔｅｒｔ−ｂｕｔｏｘｙｍｅｔｈｙｌ）ｐｈｅｎｙｌ）−２−ｍｅｔｈｙｌ−１Ｈ−ｉｎｄｅｎ−１−ｙｌ）（４−（４−ｔｅｒｔ−ｂｕｔｏｘｙｍｅｔｈｙｌ）ｐｈｅｎｙｌ）−２−ｉｓｏｐｒｏｐｙｌ−１Ｈ−ｉｎｄｅｎ−１−ｙｌ）ｄｉｍｅｔｈｙｌｓｉｌａｎｅ）（４．５ｇ）を白い固体として得た。
【００９４】
４段階：ジメチルシリル−（４−（４−ｔｅｒｔ−ブトキシメチル）フェニル）−２−メチル−１Ｈ−インデン−１−イル）（４−（４−ｔｅｒｔ−ブトキシメチル）フェニル）−２−イソプロピル−１Ｈ−インデン−１−イル）ジルコニウムジクロリド（Ｄｉｍｅｔｈｙｌｓｉｌｙｌ−（４−（４−ｔｅｒｔ−ｂｕｔｏｘｙｍｅｔｈｙｌ）ｐｈｅｎｙｌ）−２−ｍｅｔｈｙｌ−１Ｈ−ｉｎｄｅｎ−１−ｙｌ）（４−（４−ｔｅｒｔ−ｂｕｔｏｘｙｍｅｔｈｙｌ）ｐｈｅｎｙｌ）−２−ｉｓｏｐｒｏｐｙｌ−１Ｈ−ｉｎｄｅｎ−１−ｙｌ）ｚｉｒｃｏｎｉｕｍ  ｄｉｃｈｌｏｒｉｄｅ）合成
【化７】
2021507949.tif 000008
【００９５】
（４−（４−ｔｅｒｔ−ブトキシメチル）フェニル）−２−メチル−１Ｈ−インデン−１−イル）（４−（４−ｔｅｒｔ−ブトキシメチル）フェニル）−２−イソプロピル−１Ｈ−インデン−１−イル）ジメチルシラン（（４−（４−ｔｅｒｔ−ｂｕｔｏｘｙｍｅｔｈｙｌ）ｐｈｅｎｙｌ）−２−ｍｅｔｈｙｌ−１Ｈ−ｉｎｄｅｎ−１−ｙｌ）（４−（４−ｔｅｒｔ−ｂｕｔｏｘｙｍｅｔｈｙｌ）ｐｈｅｎｙｌ）−２−ｉｓｏｐｒｏｐｙｌ−１Ｈ−ｉｎｄｅｎ−１−ｙｌ）ｄｉｍｅｔｈｙｌｓｉｌａｎｅ）（２．１ｇ、３．１２ｍｍｏｌ）をアルゴン（Ａｒ）下に５０ｍＬシュレンクフラスコ（Ｓｃｈｌｅｎｋ  ｆｌａｓｋ）に入れ、ジエチルエーテル（ｄｉｅｔｈｙｌ  ｅｔｈｅｒ）（２０ｍＬ）を注入して溶かした。温度を−７８℃に下げ、ｎ−ＢｕＬｉ（２．５Ｍ  ヘキサン中、２．７ｍＬ）を加えた後、常温で２時間攪拌した。溶媒を真空減圧蒸留してＺｒＣｌ４（ＴＨＦ）２（１．１８ｇ、３．１２ｍｍｏｌ）をグローブボックス（ｇｌｏｂｅ  ｂｏｘ）で入れ、温度を−７８℃に下げた。この混合物にジエチルエーテル（ｄｉｅｔｈｙｌ  ｅｔｈｅｒ）（２０ｍＬ）を加えた後、温度を室温に上げて一晩攪拌した。溶媒を減圧蒸留してＣＨ２Ｃｌ２に溶かして固体を除去した。溶液を減圧濃縮して得られた固体をトルエン（ｔｏｌｕｅｎｅ）、ＣＨ２Ｃｌ２で洗浄してラセミリッチ（ｒａｃｅｍｉｃ  ｒｉｃｈ）な黄色の固体ジメチルシリル−（４−（４−ｔｅｒｔ−ブトキシメチル）フェニル）−２−メチル−１Ｈ−インデン−１−イル）（４−（４−ｔｅｒｔ−ブトキシメチル）フェニル）−２−イソプロピル−１Ｈ−インデン−１−イル）ジルコニウムジクロリド（Ｄｉｍｅｔｈｙｌｓｉｌｙｌ−（４−（４−ｔｅｒｔ−ｂｕｔｏｘｙｍｅｔｈｙｌ）ｐｈｅｎｙｌ）−２−ｍｅｔｈｙｌ−１Ｈ−ｉｎｄｅｎ−１−ｙｌ）（４−（４−ｔｅｒｔ−ｂｕｔｏｘｙｍｅｔｈｙｌ）ｐｈｅｎｙｌ）−２−ｉｓｏｐｒｏｐｙｌ−１Ｈ−ｉｎｄｅｎ−１−ｙｌ）ｚｉｒｃｏｎｉｕｍ  ｄｉｃｈｌｏｒｉｄｅ）（２６０ｍｇ、ｒａｃ：ｍｅｓｏ＝２１／１）を得た。
【００９６】
担持触媒の製造実施例
製造例１
シリカ３ｇをシュレンクフラスコに予め秤量した後、メチルアルミノキサン（ＭＡＯ）５２ｍｍｏｌを入れて９０℃で２４時間反応させた。沈殿後、上層部は除去し、トルエンで２回にわたって洗浄した。合成例１のメタロセン化合物２４０μｍｏｌをトルエンに溶かした後、７０℃で５時間反応させた。反応終了後、沈殿が終わると、上層部溶液は除去し、残った反応生成物をトルエンで洗浄した後、ヘキサンで再度洗浄した後、真空乾燥して固体粒子形態のシリカ担持メタロセン触媒５ｇを得た。
【００９７】
プロピレンランダム共重合体重合実施例
実施例１
プロピレンの含量、エチレンの含量、重合工程条件などを調節して、連続式バルクスラリー重合工程によってプロピレン−エチレン共重合体を製造した。
【００９８】
詳しくは、２Ｌステンレス反応器を約６５℃で真空乾燥した後に冷却し、室温でトリエチルアルミニウム（１Ｍ、３ｍｌ）、水素４００ｐｐｍ、エチレン１５ｇ、およびプロピレン（７７０ｇ）を順次に投入した。その後、約１０分間攪拌した後、製造例１で製造したシリカ担持メタロセン触媒０．０４８ｇを、トリメチルアルミニウム（ＴＭＡ）が処方されたヘキサン約２０ｍＬに溶かして窒素圧力で反応器に投入した。その後、反応器温度を約７０℃まで徐々に昇温した後、約１時間重合した。反応終了後、未反応のプロピレンおよびエチレンはベントおよび乾燥除去した。
【００９９】
実施例２
プロピレンの含量、１−ブテンの含量、重合工程条件などを調節して、連続式バルクスラリー重合工程によってプロピレン−ブテン共重合体を製造した。
【０１００】
詳しくは、２Ｌステンレス反応器を約６５℃で真空乾燥した後に冷却し、室温でトリエチルアルミニウム（１Ｍ、３ｍｌ）、水素４００ｐｐｍ、１−ブテン１５ｇ、およびプロピレン（７７０ｇ）を順次に投入した。その後、約１０分間攪拌した後、製造例１で製造したシリカ担持メタロセン触媒０．０４８ｇを、トリメチルアルミニウム（ＴＭＡ）が処方されたヘキサン約２０ｍＬに溶かして窒素圧力で反応器に投入した。その後、反応器温度を約７０℃まで徐々に昇温した後、約１時間重合した。反応終了後、未反応のプロピレンおよび１−ブテンはベントおよび乾燥除去した。
【０１０１】
比較例１
Ｔｏｔａｌ社で商業的に販売するメタロセンランダムプロピレン製品であるＬｕｍｉｃｅｎｅ  ＭＲ６０ＭＣ２を入手して比較例１とした。
【０１０２】
比較例２
ロッテケミカル（株）で商業的に販売するチーグラー・ナッタランダムプロピレン製品であるＲＡＮＰＥＬＥＮ  Ｊ−５６０Ｋを入手して比較例２とした。
【０１０３】
＜実験例＞
共重合体の物性評価
前記実施例および比較例で製造した共重合体に対して下記の方法で物性を評価した。
【０１０４】
（１）重量平均分子量（Ｍｗ）および分子量分布（ＭＷＤ、ｐｏｌｙｄｉｓｐｅｒｓｉｔｙ  ｉｎｄｅｘ）、ＧＰＣカーブ：ゲル透過クロマトグラフィー（ＧＰＣ：ｇｅｌ  ｐｅｒｍｅａｔｉｏｎ  ｃｈｒｏｍａｔｏｇｒａｐｈｙ、Ｗａｔｅｒｓ社製造）を用いて重合体の重量平均分子量（Ｍｗ）と数平均分子量（Ｍｎ）を測定し、重量平均分子量を数平均分子量で割って分子量分布（ＰＤＩ）を計算した。
【０１０５】
具体的に、共重合体サンプルをＰｏｌｙｍｅｒ  Ｌａｂｏｒａｔｏｒｉｅｓ  ＰＬｇｅｌ  ＭＩＸ−Ｂ  ３００ｍｍ長さのカラムを用いてＷａｔｅｒｓ  ＰＬ−ＧＰＣ２２０機器を用いて評価した。評価温度は１６０°Ｃであり、１，２，４−トリクロロベンゼンを溶媒として使用し、流速は１ｍＬ／ｍｉｎの速度で測定した。サンプルは１０ｍｇ／１０ｍＬの濃度で調製した後、２００μＬの量で供給した。ポリスチレン標準を用いて形成された検定曲線を用いてＭｗおよびＭｎの値を測定した。ポリスチレン標準品の分子量は２，０００／１０，０００／３０，０００／７０，０００／２００，０００／７００，０００／２，０００，０００／４，０００，０００／１０，０００，０００の９種を使用した。
【０１０６】
（２）共単量体含量
米国材料試験学会規格ＡＳＴＭ  Ｄ  ５５７６によって、プロピレンランダム共重合体のフィルムあるいはフィルム形態試片をＦＴ−ＩＲ装備のマグネットホルダー（Ｍａｇｎｅｔｉｃ  ｈｏｌｄｅｒ）に固定させた後、ＩＲ吸収スペクトルで試片厚さを反映する４８００〜３５００ｃｍ−１ピークの高さと１−ブテン成分が示される７９０〜６６０ｃｍ−１ピークの面積をそれぞれ測定し、測定した値を標準（Ｓｔａｎｄａｒｄ）サンプルの７９０〜６６０ｃｍ−１ピークの面積を４８００〜３５００ｃｍ−１ピーク高さで割った値をプロット（Ｐｌｏｔ）して求めたキャリブレーション（Ｃａｌｉｂｒａｔｉｏｎ）式に代入して共単量体含量を計算した。また、エチレンの場合、エチレン成分が示される７１０〜７６０ｃｍ−１ピークの面積を測定して計算した。
【０１０７】
（３）収縮率（Ｓｈｒｉｎｋａｇｅ  ｒａｔｉｏ、％）
ＡＳＴＭ  Ｄ９５５によって、金型キャビティ（１２．７×１２７×３．２ｍｍ）の長さとプロピレンランダム共重合体の射出試片の長さをそれぞれ測定し、金型キャビティ長さに対する変化値を金型キャビティ値で割って収縮率を計算した。
【０１０８】
収縮率＝１００×（金型キャビティ長さ−射出試片長さ）／金型キャビティ長さ
【０１０９】
（４）引張強度（Ｔｅｎｓｉｌｅ  Ｓｔｒｅｎｇｔｈ  ａｔ  Ｙｉｅｌｄ、ｋｇ／ｃｍ２）：ＡＳＴＭ  Ｄ６３８に基づいて５０ｍｍ／ｍｉｎの速度で測定した。
【０１１０】
（５）曲げ弾性率（Ｆｌｅｘｕｒａｌ  ｍｏｄｕｌｕｓ、ｋｇ／ｃｍ２）：ＡＳＴＭ  Ｄ７９０で測定した。
【０１１１】
ＡＳＴＭ  Ｄ７９０によって、試片を支持体に載せて固定した後にＬｏａｄｉｎｇ  Ｎｏｓｅで２８ｍｍ／ｍｉｎで荷重を加える時にかかる強度（ｋｇ／ｃｍ２）を測定した。屈曲力による初期傾き値で剛性（Ｓｔｉｆｆｎｅｓｓ）を示す曲げ弾性率（Ｆｌｅｘｕｒａｌ  Ｍｏｄｕｌｕｓ）を測定した。
【０１１２】
（６）融点（Ｔｍ、℃）
測定しようとするプロピレンランダム共重合体の温度を分当り２０℃にして２００℃まで増加させた後、３分間その温度で維持し、その後、分当り１０℃で３０℃まで下げた後、３分間その温度で維持し、再び温度を増加させてＤＳＣ（Ｄｉｆｆｅｒｅｎｔｉａｌ  Ｓｃａｎｎｉｎｇ  Ｃａｌｏｒｉｍｅｔｅｒ、ＴＡ社製造）曲線の頂上を融点にして測定した。融点は、２番目温度が上昇する区間で測定した結果である。
【０１１３】
（７）溶融指数（ＭＦＲ２１．６）：測定温度２３０℃、荷重２１．６ｋｇでＡＳＴＭ  １２３８によって測定した。
【０１１４】
（８）アイゾット衝撃強度（Ｉｚｏｄ  ｉｍｐａｃｔ、ｋｇｃｍ／ｃｍ）
ＡＳＴＭ  Ｄ２５６によって、Ｖ型ノッチを有する射出試片をアイゾット衝撃試験器に固定させた後、ノッチ面を振り子（０．４６１ｋｇｆ）の衝撃で破断させ、破断に要求されるエネルギーで衝撃強度を測定した。
【０１１５】
前記結果を下記表１に示した。
【０１１６】
【表１】
2021507949.tif 000009
【０１１７】
表１を参考にすれば、本発明による実施例１〜２のプロピレンランダム共重合体は、２．４以下の分子量分布を示し、１．０％以下の非常に低い収縮率と高い引張強度、および曲げ弾性率など優れた物性を示すことを確認した。
【０１１８】
従来の商業化したプロピレンランダム共重合体の比較例１および２は、収縮率が１．０％を超過して収縮特性が良くなく、曲げ弾性率も実施例より低いことを確認することができる。
【国際調査報告】
2021507949.tif 000012
2021507949.tif 000013
2021507949.tif 000014
2021507949.tif 000015
2021507949.tif 000016
2021507949.tif 000017